(57)【特許請求の範囲】
【請求項１】
下記一般式（１）で表されるモノマー（Ａ）と下記一般式（２）及び／又は（３）で表されるモノマー（Ｂ）とを共重合するポリマーの製造方法であって、反応系への供給過程において、反応系に供給するモノマー（Ａ）及び（Ｂ）の合計量に対するモノマー（Ａ）の重量分率を、少なくとも２回、５重量％以上変化させる、顔料分散用ポリマーの製造方法。
モノマー（Ａ）：ＣＨ2＝ＣＲ1（ＣＯＯ（ＡＯ）ｎＲ2）    （１）
（式中、Ｒ1は水素原子又はメチル基を示し、Ｒ2は水素原子又は炭素数１〜２２の炭化水素基、ＡＯは炭素数３以上のアルカンジイルオキシ基を示し、ｎは平均付加モル数を示し、１〜３０の数である。）
モノマー（Ｂ）：ＣＨ2＝ＣＲ1Ｒ3            （２）
ＣＨ2＝ＣＲ1ＣＯＯＲ4      （３）
（式中、Ｒ1は前記と同じであり、Ｒ3は、炭素数６〜２２のアリール基又はアリールアルキル基を示し、Ｒ4は、官能基を有していてもよい、炭素数１〜２２の炭化水素基、又はスチレン系マクロマーから（メタ）アリロイル基を除去した残基を示す。）
【請求項２】
反応系への供給過程において、反応系に供給するモノマー（Ａ）及び（Ｂ）の合計量に対するモノマー（Ａ）の重量分率を、２０〜７０重量％から５〜５５重量％に減少させる、請求項１に記載の顔料分散用ポリマーの製造方法。
【請求項３】
供給する全モノマー中のモノマー（Ａ）の含有量が１０〜５０重量％である、請求項１又は２に記載の顔料分散用ポリマーの製造方法。
【請求項４】
供給する全モノマー中のモノマー（Ｂ）の含有量が３０〜８０重量％である、請求項１〜３のいずれかに記載の顔料分散用ポリマーの製造方法。
【請求項５】
［供給する全モノマー（Ａ）量／供給する全モノマー（Ｂ）量］の重量比が１／１０〜１／１である、請求項１〜４のいずれかに記載の顔料分散用ポリマーの製造方法。
【請求項６】
一般式（１）で表されるモノマー（Ａ）と前記一般式（２）及び／又は（３）で表されるモノマー（Ｂ）との重量分率が異なる２種以上のモノマー溶液を反応系に供給する、請求項１〜５のいずれかに記載の顔料分散用ポリマーの製造方法。
【請求項７】
一般式（１）におけるＡＯがプロピレンオキシ基を含む、請求項１〜６のいずれかに記載の顔料分散用ポリマーの製造方法。
【請求項８】
更に反応系に供給するモノマーが塩生成基含有モノマーを含有する、請求項１〜７のいずれかに記載の顔料分散用ポリマーの製造方法。
【請求項９】
前記一般式（１）で表されるモノマー（Ａ）由来の構成単位と前記一般式（２）及び／又は（３）で表されるモノマー（Ｂ）由来の構成単位とを含有する、請求項１〜８のいずれかに記載の製造方法により得られるポリマーであって、該モノマー（Ａ）由来の構成単位を３０重量％以上７０重量％未満含有するポリマー成分（１）を１５〜７５重量％、及び該モノマー（Ａ）由来の構成単位を０重量％以上２０重量％未満含有するポリマー成分（２）を１５〜７５重量％を含有する、顔料分散用ポリマー。
【請求項１０】
ポリマー成分（１）及び（２）が、一般式（２）及び／又は（３）で表されるモノマー（Ｂ）由来の構成単位と塩生成基含有モノマー由来の構成単位とを含む、請求項９に記載の顔料分散用ポリマー。
【請求項１１】
請求項９又は１０に記載の顔料分散用ポリマーと顔料とを含有する、顔料水分散体。
【請求項１２】
顔料が、顔料分散用ポリマーに含有されてなる顔料含有ポリマー粒子の形態である、請求項１１に記載の顔料水分散体。
【請求項１３】
請求項１１又は１２に記載の顔料水分散体を含有する、インクジェット記録用水系インク。
【発明の詳細な説明】
【技術分野】
【０００１】
本発明は、顔料分散用ポリマーの製造方法、顔料分散用ポリマー、その顔料分散用ポリマーと顔料とを含有する顔料水分散体、及びその顔料水分散体を含有するインクジェット記録用水系インクに関する。
【背景技術】
【０００２】
インクジェット記録方式は、非常に微細なノズルからインク液滴を記録部材に直接吐出し、付着させて文字や画像を得る記録方式である。この方式によれば、使用する装置が低騒音で操作性がよいという利点を有するのみならず、カラー化が容易であり、かつ記録部材として普通紙を使用することができるという利点があるため、広く用いられている。インクジェットプリンターに使用されるインクには、耐水性や耐光性を向上させるため、近年、水系顔料インクが使用されている。
顔料インクでは、顔料を安定に分散させるため、顔料を高分子分散剤等とともに混合する方法、顔料に官能基を導入する方法、顔料微粒子をカプセル化する方法等が行われているが、吐出性の向上も求められている。
【０００３】
顔料インクの吐出性を改善するために、例えば、ポリマーエマルションを添加する方法（特許文献１）、プリンターからのインクの吐出量を制御する方法（特許文献２）、界面活性剤や保湿・浸透剤として有機溶剤を加える方法（特許文献３）等が提案されているが、なお一層の高速化や高画質化を達成する上では技術的に不十分である。
特許文献１の方法では、顔料粒子と添加エマルションとの相互作用により、長期保存した場合に分散安定性の低下、インク粘度や顔料粒子径の経時悪化が懸念される。
特許文献２の方法では、プリンターの吐出条件とインクの物性制御の合わせこみが必要となるため、性能の多様化、製品設計への制限が懸念される。
特許文献３の方法では、紙中への浸透促進や、顔料粒子と添加剤との相性により、画質性能や保存安定性が悪化するおそれがある。
上記の現状から、第三成分の添加やプリンターハードの条件によらずに、画質性能や保存安定性を損なわず、吐出安定性を達成しうる色材の提供が求められる。
また、特許文献４には、保存安定性に優れ、耐水性にも優れたインクジェット記録用水系インクを提供することを課題として、塩生成基含有モノマー、長鎖アルキル基含有モノマー、マクロマー、ポリオキシアルキレン基含有モノマー、及びそれらと共重合可能なモノマーを含有するモノマー混合物を共重合させてなる水不溶性ポリマー粒子に顔料を含有させたポリマー粒子を含む水系インクが開示されている。
【０００４】
【特許文献１】特開２００２−８５６１８４号公報
【特許文献２】特開２００２−８５６１８６号公報
【特許文献３】特開２００２−８５６１８７号公報
【特許文献４】特開２００４−２１７９０５号公報
【発明の開示】
【発明が解決しようとする課題】
【０００５】
本発明は、印刷画質等の基本性能を満足しつつ、インクジェット記録装置のインク吐出性を改善しうる顔料分散用ポリマー、その製造方法、その顔料分散用ポリマーと顔料とを含有する顔料水分散体、及びその顔料水分散体を含有するインクジェット記録用水系インクを提供することを課題とする。
【課題を解決するための手段】
【０００６】
本発明者は、インクジェット記録装置の吐出性が低下する原因として、ノズル内のインクの乾燥によってインク組成の水が減少し、溶剤比率が増大することによる顔料の不安定化に起因する凝集現象により、インク中の顔料が、吐出ノズルを閉塞することを見出した。そのため、顔料が溶剤中でも凝集しないようにすることができれば、ノズル閉塞を防止できると考えた。
顔料を分散させるためのポリマーは、水溶性有機溶媒での分散安定性に優れるモノマー（Ａ）と、顔料への親和性の高いモノマー（Ｂ）とを用いて製造することが必要であるが、ポリマーがモノマー（Ａ）及び（Ｂ）由来の構成単位を有していても、構成単位の比率が同一のポリマーばかり存在しているものでは吐出性の改善効果が充分に発揮できない。
そこで、本発明者らは、ポリマー中のモノマー（Ａ）由来の構成単位の重量比率の分布の幅が広いポリマーによって分散した顔料を用いることで、高い溶媒親和性と顔料との吸着性を両立することを見出した。これは、モノマー（Ａ）由来の構成単位を多く含むポリマーによる溶媒中での安定化と、モノマー（Ａ）由来の構成単位が少なく含むポリマーによる顔料への親和性が同時に確保できるためであると考えられる。
更に、溶媒親和性の観点から、モノマー（Ａ）由来の構成単位を多く含むポリマーは、顔料への親和性が高いモノマー（Ｂ）由来の構成単位が少ないことが好ましく、顔料の分散安定性の観点から、顔料のモノマー（Ａ）由来の構成単位が少なく含むポリマーは、モノマー（Ｂ）由来の構成単位が多いことが好ましい。
本発明の顔料分散用ポリマーの製造方法は、異なる組成のポリマーを同時に同じ反応容器中で製造する方法であり、これにより、吐出性の改善がより優れたものとなる。
【０００７】
すなわち、本発明は、次の〔１〕〜〔５〕を提供する。
〔１〕下記一般式（１）で表されるモノマー（Ａ）と下記一般式（２）及び／又は（３）で表されるモノマー（Ｂ）とを共重合するポリマーの製造方法であって、反応系に供給するモノマー（Ａ）及び（Ｂ）の合計量に対するモノマー（Ａ）の重量分率を、反応系への供給過程において少なくとも１回、５重量％以上変化させる、顔料分散用ポリマーの製造方法。
モノマー（Ａ）：ＣＨ2＝ＣＲ1（ＣＯＯ（ＡＯ）ｎＲ2）    （１）
（式中、Ｒ1は水素原子又はメチル基を示し、Ｒ2は水素原子又は炭素数１〜２２の炭化水素基、ＡＯは炭素数３以上のアルカンジイルオキシ基を示し、ｎは平均付加モル数を示し、１〜３０の数である。）
モノマー（Ｂ）：ＣＨ2＝ＣＲ1Ｒ3            （２）
ＣＨ2＝ＣＲ1ＣＯＯＲ4      （３）
（式中、Ｒ1は前記と同じであり、Ｒ3は、炭素数６〜２２のアリール基又はアリールアルキル基を示し、Ｒ4は、官能基を有していてもよい、炭素数１〜２２の炭化水素基、又はスチレン系マクロマーから（メタ）アリロイル基を除去した残基を示す。）
〔２〕前記〔１〕の製造方法により得られる顔料分散用ポリマー。
〔３〕前記一般式（１）で表されるモノマー（Ａ）由来の構成単位と前記一般式（２）及び／又は（３）で表されるモノマー（Ｂ）由来の構成単位とを含有するポリマーであって、該モノマー（Ａ）由来の構成単位を３０重量％以上７０重量％未満含有するポリマー成分（１）を１５〜７５重量％、及び該モノマー（Ａ）由来の構成単位を０重量％以上２０重量％未満含有するポリマー成分（２）を１５〜７５重量％を含有する、顔料分散用ポリマー。
〔４〕前記〔２〕又は〔３〕の顔料分散用ポリマーと顔料とを含有する顔料水分散体。
〔５〕前記〔４〕の顔料水分散体を含有するインクジェット記録用水系インク。
【発明の効果】
【０００８】
本発明によれば、印刷画質等の基本性能を満足しつつ、インクジェット記録装置のインク吐出性を改善しうる顔料分散用ポリマー、その製造方法、その顔料分散用ポリマーと顔料とを含有する顔料水分散体、及びその顔料水分散体を含有するインクジェット記録用水系インクを提供することができる。
【発明を実施するための最良の形態】
【０００９】
本発明の顔料分散用ポリマーの製造方法は、一般式（１）で表されるモノマー（Ａ）（以下、単に「モノマー（Ａ）」ともいう）と一般式（２）及び／又は（３）で表されるモノマー（Ｂ）（以下、単に「モノマー（Ｂ）」ともいう）とを共重合するポリマーの製造方法であって、反応系に供給するモノマー（Ａ）及び（Ｂ）の合計量に対するモノマー（Ａ）の重量分率を、反応系への供給過程において少なくとも１回、５重量％以上変化させることを特徴とする。
【００１０】
〔ポリマー〕
本発明に用いられるポリマーは、印刷画質の観点、及び顔料との親和性を向上させて分散安定性を向上させる観点から、水不溶性ポリマーが好ましい。ここで、水不溶性ポリマーとは、ポリマーを１０５℃で２時間乾燥させた後、２５℃の水１００ｇに溶解させたときに、その溶解量が１０ｇ以下、好ましくは５ｇ以下、更に好ましくは１ｇ以下であるポリマーをいう。溶解量は、ポリマーが塩生成基を有する場合は、その種類に応じて、ポリマーの塩生成基を酢酸又は水酸化ナトリウムで１００％中和した時の最大溶解量である。
用いるポリマーとしては、ポリエステル、ポリウレタン、ビニル系ポリマー等が挙げられるが、その保存安定性の観点から、ビニル単量体（ビニル化合物、ビニリデン化合物、ビニレン化合物）の付加重合により得られるビニル系ポリマーが好ましい。
【００１１】
〔モノマー（Ａ）〕
モノマー（Ａ）は、水溶性有機溶媒と親和性が高く、水溶性有機溶媒への分散安定性を向上させるために用いられる。
モノマー（Ａ）は、下記一般式（１）で表される。
ＣＨ2＝ＣＲ1（ＣＯＯ（ＡＯ）ｎＲ2）    （１）
（式中、Ｒ1は水素原子又はメチル基を示し、Ｒ2は水素原子又は炭素数１〜２２の炭化水素基、ＡＯは炭素数３以上のアルカンジイルオキシ基を示し、ｎは平均付加モル数を示し、１〜３０の数である。）
Ｒ2は、水溶性有機溶媒との親和性の観点から、好ましくは水素原子又は炭素数１〜１８、更に好ましくは水素原子又は炭素数１〜８の炭化水素基であり、炭化水素基としては、直鎖若しくは分岐鎖のアルキル基又はアルケニル基、アリール基、アリールアルキル基、アルキルアリール基であってもよい。
具体的には、フェニル基、メチル基、エチル基、プロピル基、イソプロピル基、ブチル基、ｔ−ブチル基、ヘキシル基、オクチル基、２-エチルヘキシル基が挙げられる。
ｎは平均付加モル数であり、１〜３０であるが、２〜３０が好ましく、２〜２２が好ましく、２〜１２更に好ましい。
ＡＯは、水溶性有機溶媒との親和性の観点から、炭素数３〜６のアルカンジイルオキシ基が好ましく、プロピレンオキシ基、ブチレンオキシ基、テトラメチレンオキシ基等が挙げられる。これらの中でもプロピレンオキシ基（プロパン−１，２−ジイルオキシ基）を含むことが好ましく、プロピレンオキシ基、プロピレンオキシ基とエチレンオキシ基、又はプロピレンオキシ基とブチレンオキシ基からなる群から選ばれる１種以上が好ましく、プロピレンオキシ基がより好ましい。ＡＯが２種以上である場合は、各ＡＯは、ブロック付加物であっても、ランダム付加物であってもよい。
【００１２】
モノマー（Ａ）の具体例としては、エチレングリコール・プロピレングリコール（メタ）アクリレート、ポリ（エチレングリコール・プロピレングリコール）モノ（メタ）アクリレート［エチレングリコールとプロピレングリコールがランダム結合している］、オクトキシポリエチレングリコール・ポリプロピレングリコールモノ（メタ）アクリレート［ポリエチレングリコールとポリプロピレングリコールがブロック結合している。（メタ）アクリル基側からポリエチレングリコール、ポリプロピレングリコールのブロック結合とその逆も含む。以下同じ。］、オクトキシポリ（エチレングリコール・プロピレングリコール）モノ（メタ）アクリレート、ステアロキシポリエチレングリコール・ポリプロピレングリコールモノ（メタ）アクリレート、ステアロキシポリ（エチレングリコール・プロピレングリコール）モノ（メタ）アクリレート、フェノキシポリエチレングリコール・ポリプロピレングリコールモノ（メタ）アクリレート、フェノキシポリ（エチレングリコール・プロピレングリコール）モノ（メタ）アクリレート、ノニルフェノキシポリエチレングリコール・ポリプロピレングリコールモノ（メタ）アクリレート、ノニルフェノキシポリ（エチレングリコール・プロピレングリコール）モノ（メタ）アクリレート、ポリ（プロピレングリコール・テトラメチレングリコール）モノメタクリレート等が挙げられる。これらは、それぞれ単独で又は２種以上を混合して用いることができる。
商業的に入手しうるモノマーの具体例としては、日本油脂株式会社のブレンマーシリーズ、ＰＰ−５００、同８００、同１０００、ＡＰ−１５０、同４００、同５５０、同８００、５０ＰＥＰ−３００、５０ＰＰＴ−８００、５０ＰＯＥＰ−８００Ｂ等が挙げられる。
【００１３】
〔モノマー（Ｂ）〕
モノマー（Ｂ）は、顔料と親和性が高く、顔料を安定に分散させるために用いられる。
モノマー（Ｂ）は、下記一般式（２）及び／又は（３）で表される。
ＣＨ2＝ＣＲ1Ｒ3            （２）
ＣＨ2＝ＣＲ1ＣＯＯＲ4      （３）
（式中、Ｒ1は前記と同じであり、Ｒ3は、炭素数６〜２２のアリール基又はアリールアルキル基を示し、Ｒ4は、官能基を有していてもよい、炭素数１〜２２の炭化水素基、又はスチレン系マクロマーから（メタ）アリロイル基を除去した残基を示す。）
Ｒ3は、好ましくは炭素数６〜１８のアリール基又は炭素数7〜１８のアリールアルキル基であり、Ｒ4は、好ましくは官能基を有していてもよい、炭素数６〜１８のアルキル（メタ）アクリレート、炭素数６〜１８のアリール基又は炭素数7〜１８のアリールアルキル基、又はスチレン系マクロマーから（メタ）アリロイル基を除去した残基である。
モノマー（Ｂ）のＳＰ値は、顔料とモノマー（Ａ）との親和性と分散安定性の観点から６〜１２が好ましく、８〜１１が更に好ましい。
本明細書にいう溶解パラメータ（ＳＰ値）とは、Ｆｅｄｏｒｓの方法〔Robert F.Fedors, Polymer Engineering and Science, 14, 147-154 (1974)〕により、下記のＦｅｄｏｒｓの式に基づいて求められた値δ［（ＭＰａ）1/2］であり、化合物の化学構造の原子又は原子団の蒸発エネルギーの総和（Δｅi）とモル体積の総和（Δｖi）の比の平方根から求められる。
Ｆｅｄｏｒｓの式：    δ＝（ΣΔｅi／ΣΔｖi）1/2
【００１４】
（一般式（２）で表されるモノマー）
一般式（２）で表されるモノマーとしては、顔料との親和性と分散安定性の観点から、スチレン、ビニルナフタレン、α―メチルスチレン、ビニルトルエン、エチルビニルベンゼン、４−ビニルビフェニル、１，１−ジフェニルエチレンから選ばれる１種以上が好ましい。中でも、スチレン、α−メチルスチレン、及びビニルトルエンから選ばれる１種以上であることが好ましく、スチレンがより好ましい。
【００１５】
（一般式（３）で表されるモノマー）
一般式（３）で表されるモノマーとしては、顔料との親和性と分散安定性の観点から、官能基を有していてもよい、炭素数１〜２２、好ましくは炭素数６〜１８の直鎖又は分岐鎖のアルキル（メタ）アクリレート、炭素数６〜１８のアリール基又は炭素数7〜１８のアリールアルキル基を有するものが好ましい。官能基としては、ヒドロキシ基、ニトロ基等が挙げられる。
例えば、メチル（メタ）アクリレート、エチル（メタ）アクリレート、（イソ）プロピル（メタ）アクリレート、（イソ又はターシャリー）ブチル（メタ）アクリレート、（イソ）アミル（メタ）アクリレート、シクロヘキシル（メタ）アクリレート、２−エチルヘキシル（メタ）アクリレート、（イソ）オクチル（メタ）アクリレート、（イソ）デシル（メタ）アクリレート、（イソ）ドデシル（メタ）アクリレート、（イソ）ステアリル（メタ）アクリレート、イソボルニル（メタ）アクリレート、アダマンチル（メタ）アクリレート等が挙げられる。
また、フェニル（メタ）アクリレート、ベンジル（メタ）アクリレート、２−フェニルエチル（メタ）アクリレート、フェノキシエチル（メタ）アクリレート、１−ナフタリルアクリレート、２−ナフタリル（メタ）アクリレート、フタルイミドメチル（メタ）アクリレート、ｐ−ニトロフェニル（メタ）アクリレート、２−ヒドロキシ−３−フェノキシプロピル（メタ）アクリレート、２−メタクリロイルオキシエチル−２−ヒドロキシプロピルフタレートが挙げられる。
【００１６】
（一般式（３）で表されるスチレン系マクロマー）
一般式（３）で表されるスチレン系マクロマーとしては、片末端にアクリロイルオキシ基又はメタクリロイルオキシ基を有する、スチレン単独重合体及びスチレンと他のモノマーとの共重合体であるスチレン系マクロマーが挙げられる。
スチレン系マクロマーにおける、スチレン由来の構成単位の含有量は、顔料との親和性及び分散安定性の観点から、好ましくは６０重量％以上、より好ましくは７０重量％以上、更に好ましくは９０重量％以上である。
スチレン系マクロマーの数平均分子量は、保存安定性を高めるために共重合比を高めつつ、粘度を低く抑えるという観点から、１０００〜１００００が好ましく、２０００〜８０００が更に好ましい。スチレン系マクロマーの数平均分子量は、標準物質としてポリスチレンを用い、溶媒として５０ｍｍｏｌ／Ｌの酢酸を含有するテトラヒドロフランを用いたゲルパーミエーションクロマトグラフィーによって測定したときの値である。
商業的に入手しうるスチレン系マクロマーとしては、例えば、東亜合成株式会社の商品名、ＡＳ−６（Ｓ）、ＡＮ−６（Ｓ）、ＨＳ−６（Ｓ）等が挙げられる。
モノマー（Ｂ）の中では、一般式（２）で表されるモノマーが、モノマー（Ａ）の分布の幅を広げる観点、印字濃度の観点から好ましい。
【００１７】
（塩生成基含有モノマー）
本発明に用いられるポリマーは、分散性を向上させる観点から、更に、塩生成基含有モノマー由来の構成単位を含むことが好ましい。塩生成基含有モノマーに由来する構成単位は、塩生成基含有モノマーを重合することにより得ることができるが、ポリマーの重合後、ポリマー鎖に塩生成基（アニオン性基又はカチオン性基）を導入してもよい。塩生成基としては、カルボキシル基、スルホン酸基、リン酸基等のアニオン性基、アミノ基、アンモニウム基等のカチオン性基が挙げられる。
塩生成基含有モノマーとしては、（ａ−１）アニオン性モノマー及び（ａ−２）カチオン性モノマーが好ましく、（ａ−１）アニオン性モノマーがより好ましい。
【００１８】
（ａ−１）アニオン性モノマーとしては、不飽和カルボン酸モノマー、不飽和スルホン酸モノマー及び不飽和リン酸モノマーからなる群より選ばれた１種以上が挙げられる。
不飽和カルボン酸モノマーとしては、例えば、アクリル酸、メタクリル酸、クロトン酸、イタコン酸、マレイン酸、フマル酸、シトラコン酸、２−メタクリロイルオキシメチルコハク酸等が挙げられる。
不飽和スルホン酸モノマーとしては、例えば、スチレンスルホン酸、２−アクリルアミド−２−メチルプロパンスルホン酸、３−スルホプロピル（メタ）アクリル酸エステル、ビス−（３−スルホプロピル）−イタコン酸エステル等が挙げられる。
不飽和リン酸モノマーとしては、例えば、ビニルホスホン酸、ビニルホスフェート、ビス（メタクリロキシエチル）ホスフェート、ジフェニル−２−アクリロイルオキシエチルホスフェート、ジフェニル−２−メタクリロイルオキシエチルホスフェート、ジブチル−２−アクリロイルオキシエチルホスフェート等が挙げられる。
上記のアニオン性モノマーの中では、インク粘度及び分散安定性の観点から、不飽和カルボン酸モノマーが好ましく、アクリル酸及びメタクリル酸がより好ましい。
【００１９】
（ａ−２）カチオン性モノマーとしては、不飽和３級アミン含有ビニルモノマー及び不飽和アンモニウム塩含有ビニルモノマーからなる群より選ばれた１種以上が挙げられる。
不飽和３級アミン含有モノマーとしては、例えば、Ｎ，Ｎ−ジメチルアミノエチル（メタ）アクリレート、Ｎ，Ｎ−ジメチルアミノプロピル（メタ）アクリレート、Ｎ，Ｎ−ジエチルアミノエチル（メタ）アクリレート、Ｎ，Ｎ−ジメチルアミノプロピル（メタ）アクリルアミド、ビニルピロリドン、２−ビニルピリジン、４−ビニルピリジン、２−メチル−６−ビニルピリジン、５−エチル−２−ビニルピリジン等が挙げられる。
不飽和アンモニウム塩含有モノマーとしては、例えば、Ｎ，Ｎ−ジメチルアミノエチル（メタ）アクリレート四級化物、Ｎ，Ｎ−ジエチルアミノエチル（メタ）アクリレート四級化物、Ｎ，Ｎ−ジメチルアミノプロピル（メタ）アクリレート四級化物等が挙げられる。
上記のカチオン性モノマーの中では、Ｎ，Ｎ−ジメチルアミノエチル（メタ）アクリレート、Ｎ−Ｎ−ジメチルアミノプロピル（メタ）アクリルアミド及びビニルピロリドンが好ましい。
上記の塩生成基含有モノマーは、単独で又は２種以上を混合して用いることができる。
【００２０】
（その他のモノマー）
その他のモノマーとして、２−ヒドロキシエチル（メタ）アクリレート、３−ヒドロキシプロピル（メタ）アクリレート、ポリエチレングリコール（ｎ＝２〜３０、ｎはオキシアルキレン基の平均付加モル数を示す。以下同じ）（メタ）アクリレート等も挙げられる。
なお、本明細書において、「（イソ又はターシャリー）」及び「（イソ）」は、これらの基が存在する場合としない場合の双方を意味し、これらの基が存在しない場合には、ノルマルを示す。また、「（メタ）アクリレート」は、アクリレート、メタクリレート又はそれらの両方を示す。
【００２１】
本発明で用いられるポリマーの製造方法において、供給する全モノマー中の各モノマーの含有量、又は得られるポリマーにおける該モノマー由来の構成単位の平均含有量は、以下のとおりである。
供給する全モノマー中のモノマー（Ａ）の含有量、又は得られるポリマーにおけるモノマー（Ａ）由来の構成単位の平均含有量は、水系インクとした時の吐出性の観点から、好ましくは１０〜５０重量％、より好ましくは２０〜４５重量％、更に好ましくは２０〜４０重量％である。
供給する全モノマー中のモノマー（Ｂ）の含有量、又は得られるポリマーにおけるモノマー（Ｂ）由来の構成単位の平均含有量は、水系インクとした時の分散安定性と吐出性の観点から、好ましくは３０〜８０重量％、より好ましくは４０〜７０重量％、更に好ましくは４５〜７０重量％である。
供給する全モノマー中の一般式（２）で表されるモノマーの含有量、又は得られるポリマーにおける一般式（２）で表されるモノマー由来の構成単位の平均含有量は、水系インクとした時の印字濃度、分散安定性の観点から、好ましくは３０〜８０重量％、より好ましくは４０〜７０重量％、更に好ましくは４５〜７０重量％である。
供給する全モノマー中のスチレン系マクロマーの含有量、又は得られるポリマーにおけるスチレン系マクロマー由来の構成単位の平均含有量は、水系インクとした時の吐出性、分散安定性の観点から、好ましくは０〜３０重量％、より好ましくは５〜３０重量％、更に好ましくは５〜２５重量％である。
供給する全モノマー中の塩生成基含有モノマーの含有量（未中和量としての含有量。以下、塩生成基含有モノマーについて未中和量として計算する。）、又は得られるポリマーにおける塩生成基含有モノマー由来の構成単位の平均含有量は、水系インクとした時の分散安定性の観点から、好ましくは３〜３０重量％、より好ましくは５〜２５重量％、更に好ましくは５〜２０重量％である。
【００２２】
［供給する全モノマー（Ａ）量／供給する全モノマー（Ｂ）量］又は［得られるポリマー中のモノマー（Ａ）由来の構成単位の平均含有量／得られるポリマー中のモノマー（Ｂ）由来の構成単位の平均含有量］の重量比は、ビニルポリマーの分散性及び吐出性の観点から、好ましくは１／１０〜１／１、より好ましくは１／８〜２／３であり、更に好ましくは１／６〜１／２である。
［（供給する全モノマー（Ａ）量＋供給する塩生成基含有モノマー量）／供給する全モノマー（Ｂ）量］又は［（得られるポリマー中のモノマー（Ａ）由来の構成単位の平均含有量＋得られるポリマー中の塩生成基含有モノマー由来の構成単位の平均含有量）／得られるポリマー中のモノマー（Ｂ）由来の構成単位の平均含有量］の重量比は、ビニルポリマーの分散性及び吐出性の観点から、好ましくは１／５〜３／１、より好ましくは１／４〜２／１であり、更に好ましくは１／３〜１／１である。
前記において、ポリマーにおける各モノマー由来の構成単位の含有量は、全ポリマー中の平均重量％である。
【００２３】
〔顔料分散用ポリマーの製造方法〕
本発明の製造方法は、前記一般式（１）で表されるモノマー（Ａ）と前記一般式（２）及び／又は（３）で表されるモノマー（Ｂ）とを共重合するポリマーの製造方法であって、反応系に供給する、モノマー（Ａ）及び（Ｂ）の合計量に対するモノマー（Ａ）の重量分率を、反応系への供給過程において少なくとも１回、好ましくは１回又は２回、５重量％以上変化させる、顔料分散用ポリマーの製造方法である。
ポリマー中のモノマー（Ａ）由来の構成単位の含有率の分布の幅を広げる観点とポリマー中のモノマー（Ａ）由来の構成単位の含有量の観点から、モノマー（Ａ）及び（Ｂ）の合計量に対するモノマー（Ａ）の重量分率を変化させる量は、好ましくは５〜５０重量％、より好ましくは１０〜４０重量％、更に好ましくは１５〜４０重量％である。
例えば、実施例１においてモノマー（Ａ）の重量分率を、４３重量％から２３重量％に変化させており、この場合の変化させる量は２０重量％となる。
ここで、反応系に供給するモノマー（Ａ）の重量分率とは、単位時間（好ましくは１分）当たりのモノマー（Ａ）及び（Ｂ）の合計供給量中に占めるモノマー（Ａ）の重量分率〔［モノマー（Ａ）／（モノマー（Ａ）＋モノマー（Ｂ））］×１００〕を意味し、反応系に供給するモノマー（Ｂ）の重量分率とは、単位時間（好ましくは１分）当たりのモノマー（Ａ）及び（Ｂ）の合計供給量中に占めるモノマー（Ｂ）の重量分率〔［モノマー（Ｂ）／（モノマー（Ａ）＋モノマー（Ｂ））］×１００〕を意味する（以下同じである）。
反応系に供給するとは、重合反応開始前の供給と重合反応開始後の供給とを含み、重合反応開始前の供給は、仕込みとして予め反応槽に一定のモノマー組成で一定量供給することを含み、モノマー（Ａ）の重量分率は、仕込み組成量中に占めるモノマー（Ａ）の重量分率を意味する。また、重合反応停止後の供給は含まれない。
好ましくは、反応系に供給するモノマー（Ａ）の重量分率が大きい値から該モノマー（Ａ）の重量分率が小さい値に減少させることが、ポリマー中のモノマー（Ａ）由来の構成単位の含有率の分布の幅を広げる観点から好ましい。モノマー（Ｂ）の反応性がモノマー（Ａ）の反応性よりも低いことが好ましい。
【００２４】
具体的には、反応系に供給するモノマー（Ａ）の重量分率を、好ましくは２０〜７５重量％、より好ましくは２５〜６５重量％から減少させて、好ましくは５〜５５重量％、より好ましくは１０〜４０重量％にすることが好ましい。より好ましい具体例は、反応系に供給するモノマー（Ａ）の重量分率を、好ましくは２０〜７５重量％から、５〜５５重量％に減少させることであり、より好ましくは２５〜６５重量％から、１０〜４０重量％に減少させることである。
反応系に供給するモノマー（Ａ）の重量分率が大きい場合、即ち、モノマー（Ａ）の重量分率が好ましくは２０〜７５重量％、より好ましくは２５〜６５重量％である場合は、供給するモノマー（Ａ）の量は、モノマー（Ａ）の全供給量中、好ましくは３０〜９０重量％、より好ましくは３５〜８０重量％である。
反応系に供給するモノマー（Ａ）の重量分率が小さい場合、即ち、モノマー（Ａ）の重量分率が好ましくは５〜５５重量％、より好ましくは１０〜４０重量％である場合は、供給するモノマー（Ａ）の量は、モノマー（Ａ）の全供給量中、好ましくは１０〜６５重量％、より好ましくは１５〜６０重量％である。
【００２５】
反応系に供給するモノマー（Ａ）の重量分率を減少させるに伴い、反応系に供給するモノマー（Ｂ）の重量分率を増加させることが、ポリマー中のモノマー（Ａ）由来の構成単位とモノマー（Ｂ）由来の構成単位との重量比率の分布の幅を広げる観点から好ましい。
モノマー（Ａ）及び（Ｂ）の合計量に対するモノマー（Ｂ）の重量分率を増加させる量は、好ましくは５〜５０重量％、より好ましくは１０〜４０重量％、更に好ましくは１５〜４０重量％である。
反応系に供給するモノマー（Ｂ）の重量分率は、好ましくは２０〜７５重量％、より好ましくは２５〜７０重量％から増加させて、好ましくは４０〜９０重量％、より好ましくは４５〜８０重量％にすることが好ましい。より好ましい具体例は、反応系に供給するモノマー（Ｂ）の重量分率を、好ましくは２０〜７５重量％から、４０〜９０重量％に増加させることであり、より好ましくは２５〜７０重量％から、４５〜８０重量％に増加させることである。
反応系に供給するモノマー（Ｂ）の重量分率が小さい場合、即ち、モノマー（Ｂ）の重量分率が好ましくは２０〜７５重量％、より好ましくは２５〜７０重量％である場合は、供給するモノマー（Ｂ）の量は、モノマー（Ｂ）の全供給量中、好ましくは１〜４０重量％、より好ましくは２〜３０重量％である。
反応系に供給するモノマー（Ｂ）の重量分率が大きい場合、即ち、モノマー（Ｂ）の重量分率が好ましくは４０〜９０重量％、より好ましくは４５〜８０重量％である場合は、供給するモノマー（Ｂ）の量は、モノマー（Ｂ）の全供給量中、好ましくは５０〜９５重量％、より好ましくは５５〜９０重量％である。
モノマー（Ａ）、（Ｂ）は、それぞれ個別に供給してもよく、また予めモノマー（Ａ）と（Ｂ）との重量分率が異なる２種以上のモノマー溶液を調製した後に、順次段階的に供給してもよい。予め反応槽に一定のモノマー組成で一定量、仕込みとして供給しておいてもよい。仕込みでの供給とは、反応温度への昇温開始前の添加を意味する。
【００２６】
モノマー（Ａ）、（Ｂ）の供給方法としては、以下の（１）、（２）が挙げられる。
（１）モノマー（Ａ）、（Ｂ）をそれぞれ個別に供給する場合
モノマー（Ａ）、（Ｂ）を、それぞれ個別に供給する場合は、具体的には、モノマー（Ａ）の反応系への滴下中に、モノマー（Ｂ）の反応系への滴下を行い、モノマー（Ａ）の重量分率を、５重量％以上変化させるように、所定時間、滴下流量（重量部／分）を変化させる方法等が挙げられる。
モノマー（Ａ）及び（Ｂ）の合計量に対するモノマー（Ａ）及び（Ｂ）の重量分率を変化させる好ましい量は、前記のとおりである。
重量分率の変化は、供給するモノマー全ての供給速度を変えたり、供給モノマーの一部のみの供給速度を変えたりすることによって調整してもよい。また、モノマーの供給速度の変化は、連続的に行ってもよいし、段階的に行ってもよく、これらを組み合わせてもよい。更にその変化は、増加又は減少の一元的変化のみでなく、増加、減少を交互に含むものであってもよい。更にモノマー滴下槽を用いて添加するモノマーの一部を仕込み、他のモノマーを連続的に又は段階的に変化させモノマー滴下槽に添加しながら該モノマー混合溶液を滴下槽から反応槽に滴下する態様も含まれる。
モノマーの供給速度（添加量／分／全量）は、ポリマー中、モノマー（Ａ）由来の構成単位の分布の幅を広げる観点から、単位時間（１分）当たり、好ましくは０．０１〜５重量％、更に好ましくは０．１〜３重量％である。
モノマーの供給速度を変化させて反応系に連続して供給する場合、モノマー（Ａ）の重量分率の変化の度合いは、ポリマー中、モノマー（Ａ）由来の構成単位の分布の幅を広げる観点から、単位時間（１分）当たり、好ましくは０．００１〜０．５重量％、更に好ましくは０．０１〜０．５重量％である。
上記方法において、モル比や重量分率の変化の度合いは、供給するモノマーの流量を流量計や液面計等により測定し、調節する。
好ましい具体的態様としては、下記のものが挙げられる。
・モノマー（Ａ）を反応槽に一部仕込んだ後、昇温し、重合温度付近で、モノマー（Ｂ）と残りのモノマー（Ａ）とを個別に反応系に供給する方法。
・反応槽を昇温した後、重合温度付近で、モノマー（Ａ）とモノマー（Ｂ）とを個別に反応系に供給する方法
【００２７】
（２）モノマー（Ａ）と（Ｂ）との重量分率が異なる２種以上のモノマー溶液を供給する場合
予めモノマー（Ａ）と（Ｂ）との重量分率が異なるモノマー溶液を２種以上調製した後に、段階的に添加する製法が、重量分率をコントロールし易く、製造上容易であるため好ましい。
具体的には、前記一般式（１）で表されるモノマー（Ａ）と前記一般式（２）及び／又は（３）で表されるモノマー（Ｂ）との重量分率が異なる２種以上のモノマー溶液を順次反応槽に供給して共重合するポリマーの製造方法であって、モノマー（Ａ）の重量分率〔［モノマー（Ａ）／（モノマー（Ａ）＋モノマー（Ｂ））］×１００〕が大きい（好ましくはモノマー（Ｂ）の重量分率が小さい）モノマー溶液（ａ）と、モノマー（Ａ）の重量分率が小さい（好ましくはモノマー（Ｂ）の重量分率が大きい）モノマー溶液（ｂ）とのモノマー（Ａ）の重量分率の差が５重量％以上である、顔料分散用ポリマーの製造方法である。
ポリマー中のモノマー（Ａ）由来の構成単位の含有率の分布の幅を広げる観点から、及びポリマー中のモノマー（Ａ）由来の構成単位の含有量の観点から、前記モノマー溶液（ａ）中のモノマー（Ａ）の重量分率は、前記モノマー溶液（ｂ）中のモノマー（Ａ）の重量分率より、好ましくは５〜５０重量％、より好ましくは１０〜４０重量％、更に好ましくは１５〜４０重量％大きい。
モノマー（Ａ）の重量分率を減少させるに伴い、モノマー（Ｂ）の重量分率を増加させることが、ポリマー中のモノマー（Ａ）由来の構成単位とモノマー（Ｂ）由来の構成単位との重量比率の分布の幅を広げる観点から好ましい。
前記モノマー溶液（ｂ）中のモノマー（Ｂ）の重量分率は、前記モノマー溶液（ａ）中のモノマー（Ｂ）の重量分率より、好ましくは５〜５０重量％、より好ましくは１０〜４０重量％、更に好ましくは１５〜４０重量％大きい。
モノマー溶液（ａ）を添加した後、モノマー溶液（ｂ）を添加することが、モノマー（Ａ）由来の構成単位のポリマー分布の幅を広げるために好ましい。特に、特に、スチレン系モノマーのようにモノマー（Ｂ）の反応性がモノマー（Ａ）よりも低い場合には、ポリマー中のモノマー（Ａ）由来の構成単位の含有率の分布の幅を広げることができる観点から好ましい。また、第１段階の供給は反応槽への仕込みであってもよい。モノマー溶液は２種以上であればよく、３種以上でもよいが、製造上の観点から、２〜５種が好ましい。
【００２８】
ポリマー中のモノマー（Ａ）由来の構成単位の含有率の分布の幅を広げ、吐出性を向上させる観点から、モノマー溶液（ａ）又は（ｂ）中の各モノマー（Ａ）又は（Ｂ）の重量分率は以下のとおりである。
モノマー溶液（ａ）中のモノマー（Ａ）の重量分率〔［モノマー（Ａ）／（モノマー（Ａ）＋モノマー（Ｂ））］×１００〕は、２０〜７５重量％が好ましく、２５〜６５重量％がより好ましく、モノマー溶液（ａ）中のモノマー（Ｂ）の重量分率〔［モノマー（Ｂ）／（モノマー（Ａ）＋モノマー（Ｂ））］×１００〕は、２０〜７５重量％が好ましく、２５〜７０重量％がより好ましい。
また、モノマー溶液（ａ）中の塩生成基含有モノマーの重量分率は、分散安定性の観点から、５〜３０重量％が好ましく、１０〜２０重量％がより好ましい。
モノマー（Ａ）の重量分率が大きい場合に供給するモノマー（Ａ）の全供給量中の重量割合、モノマー（Ｂ）の重量分率が小さい場合に供給するモノマー（Ｂ）の全供給量中の重量割合は、前記のとおりである。
モノマー溶液（ｂ）中のモノマー（Ａ）の重量分率〔［モノマー（Ａ）／（モノマー（Ａ）＋モノマー（Ｂ））］×１００〕は、５〜５５重量％が好ましく、１０〜４０重量％がより好ましく、モノマー溶液（ｂ）中のモノマー（Ｂ）の重量分率〔［モノマー（Ｂ）／（モノマー（Ａ）＋モノマー（Ｂ））］×１００〕は、４０〜９０重量％が好ましく、４５〜８０重量％がより好ましい。
また、モノマー溶液（ｂ）中の塩生成基含有モノマーの重量分率は、分散安定性の観点から、５〜３０重量％が好ましく、１０〜２０重量％がより好ましい。
モノマー溶液（ａ）と（ｂ）との合計重量中、モノマー溶液（ａ）の重量分率は、好ましくは１０〜７０重量％、より好ましくは１５〜６０重量％であり、モノマー溶液（ｂ）の重量分率は、好ましくは３０〜９０重量％、より好ましくは４０〜８５重量％である。
モノマー（Ａ）の重量分率が小さい場合に供給するモノマー（Ａ）の全供給量中の重量割合、モノマー（Ｂ）の重量分率が大きい場合に供給するモノマー（Ｂ）の全供給量中の重量割合は、前記のとおりである。
【００２９】
モノマー溶液（ａ）及び／又は（ｂ）の反応系への供給速度（添加量／分／溶液量）は、ポリマー中、モノマー（Ａ）由来の構成単位の分布の幅を広げる観点から、単位時間（１分）当たり、好ましくは０．０１〜５重量％、更に好ましくは０．１〜３重量％である。
好ましい具体的態様としては、下記のものが挙げられる。
・モノマー溶液（ａ）を反応槽に仕込んだ後、昇温し、重合温度付近で、モノマー溶液（ｂ）を反応系に供給する方法。更にモノマー溶液（ｂ）を供給した後、他の組成のモノマー溶液を、本発明を損なわない限り供給してもよい。
・反応槽を昇温した後、重合温度付近で、モノマー溶液（ａ）を反応系に供給し、その後、モノマー溶液（ｂ）を反応系に供給する方法。更にモノマー溶液（ｂ）を供給した後、他の組成のモノマー溶液を、本発明を損なわない限り供給してもよく、モノマー溶液（ａ）を供給するに前に、他の組成のモノマー溶液を、本発明を損なわない限り供給してもよい。
モノマー溶液（ａ）とモノマー溶液（ｂ）とを供給する間に、本発明を損なわない限り他の組成のモノマー溶液を供給してもよい。
モノマー溶液（ａ）とモノマー溶液（ｂ）との反応系への供給時期は、本発明を損なわない限り、一部重複してもよい。
【００３０】
（ポリマーの重合法）
本発明のポリマーは、塊状重合法、溶液重合法、懸濁重合法、乳化重合法等の公知の重合法により、モノマー（Ａ）及び（Ｂ）を含むモノマー混合物を共重合させることによって製造される。本発明における重合は、主として均一状態における重合であるため、ポリマーの構成単位の組成分布の制御を容易とする観点、モノマー添加を簡便にする観点、分散プロセスにおいてポリマー溶液を用いるという観点から、溶液重合法が好ましい。
溶液重合法で用いる溶媒としては、特に限定されないが、極性有機溶媒が好ましい。また、極性有機溶媒を水と混合して用いることもできる。極性有機溶媒としては、例えば、メタノール、エタノール、プロパノール等の炭素数１〜３の脂肪族アルコール；アセトン、メチルエチルケトン等のケトン類；酢酸エチル等のエステル類等が挙げられる。これらの中では、メタノール、エタノール、アセトン、メチルエチルケトン、メチルイソブチルケトン又はこれらと水との混合溶媒が好ましい。
重合の際には、２，２'−アゾビスイソブチロニトリル、２，２'−アゾビス（２，４−ジメチルバレロニトリル）等のアゾ化合物や、ｔ−ブチルペルオキシオクトエート、ジベンゾイルオキシド等の有機過酸化物等の公知のラジカル重合開始剤を用いることができる。ラジカル重合開始剤の量は、モノマー混合物１モルあたり、好ましくは０．０００１〜０．５モル、より好ましくは０．００１〜０．０５モルである。
重合の際には、さらに、オクチルメルカプタン、２−メルカプトエタノール等のメルカプタン類、チウラムジスルフィド類等の公知の重合連鎖移動剤を添加してもよい。
【００３１】
モノマー混合物の重合条件は、使用するラジカル重合開始剤、モノマー、溶媒の種類等によって異なるので一概には決定することができない。通常、重合温度は、好ましくは３０〜１００℃、より好ましくは５０〜８０℃であり、重合時間は、好ましくは１〜２０時間である。また、重合雰囲気は、窒素ガス雰囲気、アルゴン等の不活性ガス雰囲気であることが好ましい。
モノマー（Ａ）及び（Ｂ）を添加する際の、添加時間、添加速度等の条件はモノマーの反応進行により消費される反応槽中の残存モノマーから決定することができる。残存モノマーの測定は、ガスクロマトグラフィー法、液体クロマトグラフィー法、ＮＭＲスペクトル法、ＩＲスペクトル法等の各種定量分析法によって行うことができる。
モノマーの滴下時間及び重合時間は、添加（滴下）によるモノマー供給量と反応により消費されるモノマーの消費速度の観点から、１〜２０時間が好ましく、２〜１０時間がより好ましく、２〜５時間が更に好ましい。
得られたポリマーの組成分析は、例えばＮＭＲスペクトル、ＵＶ−ｖｉｓスペクトル、ＩＲスペクトル、アフィニティクロマトグラフィー等によって行うことができ、分子量はＧＰＣ法、動的光散乱法等によって測定することができる。
【００３２】
本発明で用いられるポリマーの重量平均分子量は、顔料の分散安定性、耐水性及び吐出性の観点から５，０００〜５００,０００が好ましく、１０，０００〜３００,０００がさらに好ましく、１０，０００〜２００,０００が特に好ましい。ポリマーの重量平均分子量は、実施例記載の方法により測定することができる。
本発明のポリマーが塩生成基を有する場合は、塩生成基含有モノマー由来の塩生成基を、中和剤により中和して用いることが好ましい。中和剤としては、塩酸、酢酸、プロピオン酸、リン酸、硫酸、乳酸、コハク酸、グリコール酸、グルコン酸、グリセリン酸等の等の酸、水酸化リチウム、水酸化ナトリウム、水酸化カリウム、アンモニア、メチルアミン、ジメチルアミン、トリメチルアミン、エチルアミン、ジエチルアミン、トリエチルアミン、トリエタノールアミン等の塩基が挙げられる。
塩生成基の中和度は、１０〜２００％であることが好ましく、さらに２０〜１５０％、特に５０〜１５０％であることが好ましい。
ここで中和度は、塩生成基がアニオン性基である場合、下記式によって求めることができる。
｛［中和剤の重量(ｇ)／中和剤の当量］／［ポリマーの酸価 (ＫＯＨｍｇ/ｇ)×ポリマーの重量(ｇ)／(５６×１０００)］｝×１００
塩生成基がカチオン性基である場合、下記式によって求めることができる。
[［中和剤の重量(ｇ)／中和剤の当量］／［ポリマーのアミン価 (ＨＣＬｍｇ/ｇ)×ポリマーの重量(ｇ)／(３６.５×１０００)］]×１００
酸価やアミン価は、ポリマーの構成単位から、計算で算出することができる。又は、適当な溶剤（例えばメチルエチルケトン）にポリマーを溶解して、滴定する方法でも求めることができる。
【００３３】
〔顔料分散用ポリマー〕
本発明の製造方法で得られる顔料分散用ポリマーは、全ポリマー中に均一に各モノマー由来の構成単位を有しているものではなく、モノマー（Ａ）由来の構成単位を多く含むポリマー成分とモノマー（Ａ）由来の構成単位を少なく含むポリマー成分とを含むことを特徴とする。すなわち、ポリマー中のモノマー（Ａ）由来の構成単位を含むポリマーの組成分布が、シャープ（均一な１山分布）（図４（比較例１）参照）ではなく、ブロード（広い１山分布、又は２山以上の分布）であることを意味する（図２（実施例１）参照）。
吐出ノズル部に付着したインクは、水が蒸発した後に、インクに通常含まれている水溶性有機溶媒が主溶媒となりうる。本発明の顔料分散用ポリマーは、この水溶性有機溶媒に溶解性又は膨潤性を有するモノマー（Ａ）由来の構成単位を多く含むポリマー成分（１）と、モノマー（Ａ）由来の構成単位を少なく含むポリマー成分（又は顔料への親和性を有するモノマー（Ｂ）由来の構成単位を多く含むポリマー成分）（２）とを適当な組成割合で含むことにより、印刷画質等の基本性能を満足しつつ、吐出性に優れるものとなる。上記の本発明の効果を効率的に発揮するために、後述するように、顔料が顔料分散用ポリマーに含有されてなる、顔料含有ポリマー粒子の形態であることが好ましい。
【００３４】
本発明の顔料分散用ポリマーは、好ましくは、モノマー（Ａ）由来の構成単位を３０重量％以上７０重量％未満含有するポリマー成分（１）を、好ましくは１５〜７５重量％、より好ましくは２０〜６０重量％、更に好ましくは２０〜４０重量％、及びモノマー（Ａ）由来の構成単位を０重量％以上２０重量％未満含有するポリマー成分（２）を、好ましくは１５〜７５重量％、より好ましくは２０〜７０重量％、更に好ましくは２０〜６５重量％を含有する。
ポリマー成分（１）中のモノマー（Ａ）由来の構成単位が多すぎると、ポリマー自身の溶媒への溶解性が高くなり過ぎて分散安定性が低下し、逆に少な過ぎると溶媒との親和性が低下し、吐出改善効果が低下する。ポリマー成分（１）は、モノマー（Ｂ）由来の構成単位を、好ましくは２０〜５０重量％、より好ましくは２０〜４０重量％を含み、塩生成基由来の構成単位を好ましくは５〜３０重量％含有する。
ポリマー（２）は、モノマー（Ｂ）由来の構成単位を、好ましくは３０〜８０重量％、より好ましくは５０〜８０重量％を含み、塩生成基由来の構成単位を好ましくは５〜３０重量％含有する。
更に、本発明の顔料分散用ポリマーは、モノマー（Ａ）由来の構成単位を２０重量％以上３０重量％未満であるポリマー成分（３）を含有することが吐出性向上の観点から好ましい。ポリマー成分（３）は、ポリマー成分（１）とポリマー成分（２）とのバインダーの働きをすると考えられ、本発明の顔料分散用ポリマーに、好ましくは５〜７０重量％、より好ましくは５〜５０重量％含有される。
なお、ポリマー中のモノマー組成は、実施例記載の方法により決定することができる。
【００３５】
なお、本発明の顔料分散体及び水系インクに含有される水溶性有機溶媒としては、水１００ｇに対する溶解量が、２５℃において５０ｇ以上であることが好ましく、６０ｇ以上であることがより好ましく、飽和蒸気圧（２０℃）が０．００１〜１ｋＰａであることが好ましい。
水溶性有機溶媒としては、プロピレングリコール、ジエチレングリコール、ジプロピレングリコール、トリエチレングリコール、トリプロピレングリコール、テトラエチレングリコール、１，２−ヘキサンジオール、１，６−ヘキサンジオール、２−メチル−１，３−プロパンジオール、１，２，６−ヘキサントリオール、アセチレングリコール誘導体、グリセリン、トリメチロールプロパン等に代表される、好ましくは炭素数２〜１０、より好ましくは炭素数２〜６の多価アルコール類;エチレングリコールモノアルキル（炭素数１〜６）エーテル、ジエチレングリコールモノアルキル（炭素数１〜６）エーテル、トリエチレングリコールモノアルキル（炭素数１〜６）エーテル等に代表される多価アルコールの低級アルキルエーテル類;２−ピロリドン、Ｎ−メチルー２−ピロリドン、１，３−ジメチル−２−イミダゾリジノン、Ｎ−エチルモルホリン等の複素環類;スルホラン、ジメチルスルホキシド、３−スルホレン等の含硫黄化合物;ジアセトンアルコール、ジエタノールアミン、トリエタノールアミン等の多官能化合物が用いられる。
これらの中では、保湿性、浸透性の観点から、多価アルコール類、多価アルコールの低級アルキルエーテル類が好ましい。
上記の水溶性有機溶媒の含有量は、水系インク中で１０重量％以上が好ましく、１０〜５０重量％がより好ましく、１５〜４０重量％が更に好ましい。
【００３６】
〔顔料〕
本発明で用いられる顔料は、有機顔料及び無機顔料のいずれであってもよい。
有機顔料としては、例えば、アゾ顔料、ジアゾ顔料、フタロシアニン顔料、キナクリドン顔料、イソインドリノン顔料、ジオキサジン顔料、ペリレン顔料、ペリノン顔料、チオインジゴ顔料、アントラキノン顔料、キノフタロン顔料等が挙げられる。好ましい有機顔料の具体例としては、Ｃ．Ｉ．ピグメント・イエロー１３、１７、７４、８３、９７、１０９、１１０、１２０、１２８、１３９、１５１、１５４、１５５、１７４、１８０；Ｃ．Ｉ．ピグメント・レッド４８、５７：１、１２２、１４６、１７６、１８４、１８５、１８８、２０２：Ｃ．Ｉ．ピグメント・バイオレット１９、２３；Ｃ．Ｉ．ピグメントブルー１５、１５：１、１５：２、１５：３、１５：４、１６、６０；Ｃ．Ｉ．ピグメント・グリーン７、３６等が挙げられる。
無機顔料としては、例えば、カーボンブラック、金属酸化物、金属硫化物、金属塩化物等が挙げられる。これらの中では、特に黒色水系インクにおいては、カーボンブラックが好ましい。カーボンブラックとしては、ファーネスブラック、サーマルランプブラック、アセチレンブラック、チャンネルブラック等が挙げられる。
【００３７】
〔顔料水分散体の製造方法〕
本発明の顔料水分散体の製造方法に特に限定はないが、例えば、次の工程（１）及び（２）を有する方法によれば効率的に製造することができる。
工程（１）：ポリマー、有機溶媒、中和剤（ポリマーが塩生成基を有する場合）、顔料、及び水を含有する混合物を、分散処理する工程
工程（２）：前記有機溶媒を除去する工程
工程（１）では、まず、前記ポリマーを有機溶媒に溶解させ、次に顔料、中和剤、水、及び必要に応じて界面活性剤等を、前記有機溶媒に加えて混合し、水中油型の分散体を得る。混合物中、顔料は、５〜５０重量％が好ましく、有機溶媒は、１０〜７０重量％が好ましく、ポリマーは、１〜４０重量％が好ましく、水は、１０〜７０重量％が好ましい。中和度には、特に限定がない。通常、最終的に得られる水分散体の液性が中性、例えば、ｐＨが４．５〜１０であることが好ましい。前記ポリマーの望まれる中和度により、ｐＨを決めることもできる。
有機溶媒としては、アルコール系溶媒、ケトン系溶媒及びエーテル系溶媒が好ましく挙げられ、水に対する溶解度が２０℃において、１０〜５０重量％のものが好ましい。
アルコール系溶媒としては、エタノール、イソプロパノール、ｎ−ブタノール、第３級ブタノール、イソブタノール、ジアセトンアルコール等が挙げられる。ケトン系溶媒としては、アセトン、メチルエチルケトン、ジエチルケトン、メチルイソブチルケトン等が挙げられる。エーテル系溶媒としては、ジブチルエーテル、テトラヒドロフラン、ジオキサン等が挙げられる。これらの溶媒の中では、イソプロパノール、アセトン、メチルエチルケトン及びメチルイソブチルケトンが好ましく、特に、メチルエチルケトン及びメチルイソブチルケトンが好ましい。
中和剤としては、ポリマー中の塩生成基の種類に応じて、前記の酸又は塩基を使用することができる。
【００３８】
前記工程（１）における混合物の分散方法に特に制限はない。本分散だけでポリマー粒子の平均粒径を所望の粒径となるまで微粒化することもできるが、好ましくは予備分散させた後、さらに剪断応力を加えて本分散を行い、ポリマー粒子の平均粒径を所望の粒径とするよう制御することが好ましい。
混合物を予備分散させる際には、アンカー翼等の一般に用いられている混合撹拌装置を用いることができる。混合撹拌装置の中では、ウルトラディスパー〔浅田鉄工株式会社、商品名〕、エバラマイルダー〔株式会社荏原製作所、商品名〕、ＴＫホモミクサー〔プライミクス株式会社、商品名〕等の高速攪拌混合装置が好ましい。
本分散の剪断応力を与える手段としては、例えば、ロールミル、ビーズミル、ニーダー、エクストルーダ等の混練機、高圧ホモゲナイザー〔株式会社イズミフードマシナリ、商品名〕、ミニラボ8.3H型〔Rannie社、商品名〕に代表されるホモバルブ式の高圧ホモジナイザー、マイクロフルイダイザー〔Microfluidics社、商品名〕、ナノマイザー〔ナノマイザー株式会社、商品名〕等のチャンバー式の高圧ホモジナイザー等が挙げられる。これらの装置は複数を組み合わせることもできる。これらの中では、混合物に含まれている顔料の小粒子径化の観点から、高圧ホモジナイザーが好ましい。
【００３９】
前記工程（２）では、前記工程（１）で得られた水分散体から有機溶媒を留去して水系にすることで、顔料を含有するポリマー粒子の水分散体を得る。水分散体に含まれる有機溶媒の除去は、減圧蒸留等による一般的な方法により行うことができる。得られたポリマー粒子を含む水分散体中の有機溶媒は実質的に除去されており、有機溶媒の量は０．１重量％以下、好ましくは０．０１重量％以下である。
顔料を含有するポリマー粒子の水分散体は、顔料を含有するポリマーの固体分が水を主媒体とする中に分散しているものである。ここで、顔料を含むポリマー粒子の形態は特に制限はなく、少なくとも顔料とポリマーにより粒子が形成されていればよい。例えば、ポリマーに顔料が内包された粒子形態、ポリマー中に顔料が均一に分散された粒子形態、ポリマー粒子表面に顔料が露出された粒子形態等が含まれる。
【００４０】
〔水系インク〕
上記の顔料を含有するポリマー粒子の水分散体はそのまま水系インクとして用いてもよいが、インクジェット記録用水系インクに通常用いられる湿潤剤、浸透剤、分散剤、粘度調整剤、消泡剤、防黴剤、防錆剤等を添加してもよい。なお、水分散体とは水を主媒体とする分散体であり、水系インクとは水を主媒体とするインクであり、他の溶媒が含まれていてもよい。
得られる水分散体及び水系インクにおける、顔料を含有するポリマー粒子の平均粒径は、プリンターのノズルの目詰まり防止及び分散安定性の観点から、好ましくは０．０１〜０．５０μｍ、より好ましくは０．０３〜０．３０μｍ、更に好ましくは０．０５〜０．２０μｍである。なお、平均粒径は、大塚電子株式会社のレーザー粒子解析システムＥＬＳ−８０００で測定することができる。
また、水分散体及び水系インク中、顔料を含有するポリマー粒子の含有量（固形分）は、印字濃度及び吐出安定性の観点から、好ましくは０．５〜３０重量％、より好ましくは１〜１５重量％である。また、水分散体及び水系インク中の水の含有量は、好ましくは３０〜９０重量％，より好ましくは４０〜８０重量％である。
該水分散体及び水系インクの好ましい表面張力は、水分散体としては好ましくは４０〜７０ｍＮ／ｍ、より好ましくは４５〜６５ｍＮ／ｍであり、水系インクとしては、好ましくは２８〜５０ｍＮ／ｍ、より好ましくは３０〜４５ｍＮ／ｍである。
該水分散体の１０重量％の粘度（２０℃）は、水系インクとした時に好ましい粘度とするために、好ましくは２〜１０ｍＰａ・ｓ、より好ましくは２〜５ｍＰａ・ｓであり、水系インクの粘度（２０℃）は、良好な吐出性を維持するために、好ましくは２〜３０ｍＰａ・ｓ、より好ましくは２〜１５ｍＰａ・ｓである。
【実施例】
【００４１】
以下の実施例及び比較例において、「部」及び「％」は特記しない限り「重量部」及び「重量％」である。なお、ポリマーの重量平均分子量の測定、及びポリマー中のモノマー組成の決定は以下のとおり行った。
（１）ポリマーの重量平均分子量の測定
溶媒として、６０ｍｍｏｌ／Ｌのリン酸と５０ｍｍｏｌ／Ｌのリチウムブロマイドを含有するＮ，Ｎ−ジメチルホルムアミドを用いたゲルクロマトグラフィー法により、標準物質としてポリスチレンを用いて測定した。使用カラム：東ソー株式会社製（ＴＳＫ-ＧＥＬ、α-Ｍ×２本）、本体：東ソー株式会社製（ＨＬＣ−８１２０ＧＰＣ）、流速：１ｍＬ／ｍｉｎを用いた。
【００４２】
（２）ポリマー中のモノマー組成の決定
反応槽中のモノマー溶液を経時でサンプリングし、ガスクロマトグラフィーで分析することにより、各モノマーの消費量（反応量）を算出した。サンプリングは、反応温度に達した時点から１０分毎に行う。生成したポリマー量は合計のモノマーの消費量から計算することができる。なお、ガスクロマトグラフィーで検出できないモノマーについては、ポリマーの生成速度とモノマーの消費速度とが同じであるとして算出する。例えば、ポリマーの生成率が３０重量％である時、そのモノマーの消費率が３０重量％とする。
モノマー消費量とポリマー生成量との関係をグラフ化（図１（実施例１）、図３（比較例１）参照）し、生成したポリマー５重量％分の各モノマーの変化量から、ポリマー５重量％の各モノマーの組成（ＸからＸ＋５重量％；Ｘは、５重量％刻みで０から９５重量％までの２０段階の値）を計算し、ポリマーの一般式（１）で表されるモノマー含有量の分布で表わした。
例えば、図１において、実施例１のポリマー量が７０重量％から７５重量％に変化した際に、スチレン（Ｓｔ）が５重量％、ＰＰ−１０００（ポリプロピレングリコールモノメタクリレート、日本油脂株式会社製、商品名：ブレンマーＰＰ−１０００）が２重量％、メタクリル酸モノマー（ＭＡＡ）が１重量％消費されており、この割合から、スチレンが６２．５重量％、ＰＰ−１０００が２５重量％、メタクリル酸が１２．５重量％の組成でポリマーが生成していることになる。この組成は、５重量％刻みで表されたポリマー分布ではＰＰ−１０００含有量が２５〜３０重量％に該当し、生成したポリマー量は５重量％である。
横軸のＸ〜Ｘ＋５重量％はＸ以上、Ｘ＋５重量％未満である。縦軸はポリマー量で５重量％刻みである。但し、９５〜１００重量％は、９５重量％以上１００重量％以下である。
【００４３】
なお、ガスクロマトグラフィー測定は、下記の条件で行う。なお、予め各モノマー単独の検量線を作成して定量した。
・ガスクロマトグラフィー装置：Agilent Technologies社製、Agilent 6890
・検出器：ＦＩＤ
・カラム：ＨＰ−ＦＦＡＰ（Crosslinked FFAP）長さ３０ｍ、内径０．５３ｍｍ、膜厚１μｍ
・キャリアガス：ヘリウム＋空気
・昇温条件：初期４０℃、３ｍｉｎ保持、１０℃／ｍｉｎで昇温、最高温度２４０℃で１０ｍｉｎ保持
・注入量：１μＬ    ・希釈溶媒：メチルエチルケトン(サンプルを１０重量倍希釈)
上記条件で行った時のモノマーのリテンションタイムは、例えば、スチレンでは９．０ｍｉｎ、メタクリル酸では１４．３ｍｉｎ、ＰＰ−１０００では１４．８ｍｉｎと１５．２ｍｉｎであり、ＰＰ−１０００のような複数のピークを有するモノマーについては、検出されたピークの合計面積で計算し、検出量とした。
【００４４】
実施例１
（１）ポリマーの製造
反応容器内に、メチルエチルケトン１００部、重合連鎖移動剤（２−メルカプトエタノール）０．５部、スチレン１５６部、ポリプロピレングリコールモノメタクリレート（日本油脂株式会社製、商品名：ブレンマーＰＰ−１０００、（プロピレンオキシド平均付加モル数＝５、末端：ヒドロキシ基）。以下、ＰＰ−１０００という。）１２０部、及びメタクリル酸２４部を混合し、窒素ガス置換を行った（第１段階）。
別に、メチルエチルケトン２５０部、前記重合連鎖移動剤１．５部、ラジカル重合開始剤（２，２’−アゾビス（２，４−ジメチルバレロニトリル）、和光純薬工業株式会社製、商品名：Ｖ−６５）７．５部、スチレン４０８部、ＰＰ−１０００  １２０部、及びメタクリル酸７２部の混合物（滴下液Ａ）、及び、メチルエチルケトン１５０部、前記重合連鎖移動剤０．６部、前記ラジカル重合開始剤２．５部、スチレン４６部、ＰＰ−１０００  １０部、及びメタクリル酸４４部の混合物（滴下液Ｂ）を用意し、窒素雰囲気下、反応容器内の混合溶液を攪拌しながら７５℃まで昇温した。まず、滴下ロートに滴下液Ａを入れ、２時間かけて反応容器内に滴下（供給速度０．８重量％/分）した（第２段階）。滴下液Ａの滴下完了後、引き続き、攪拌しながら７５℃で、滴下液Ｂを別の滴下ロートに入れ、１時間かけて反応容器内に滴下（供給速度１．７重量％／分）した（第３段階）。
滴下液Ｂを滴下完了後、その反応容器内の液温を７５℃で１時間維持し、さらに前記重合開始剤１２部をメチルエチルケトン２４０部に溶解した溶液を反応容器に滴下し、その後７５℃で３時間、更に８５℃で１時間熟成させた。熟成後、冷却し、メチルエチルケトンを加えて濃度調整を行って固形分４０％の塩生成基を有するポリマー溶液を得た。
得られたポリマーの重量平均分子量は４４０００であった。
【００４５】
（２）顔料分散体の製造
前記（１）で得られたポリマー溶液１２５ｇ（有効分４０％）に、５Nの水酸化ナトリウム水溶液１５．２ｇ、２５％アンモニア水溶液１．２ｇ、メチルエチルケトン６８ｇ及びイオン交換水４２０ｇを添加し、ディスパー槽内で２０分間攪拌した。その後、攪拌しながらこれにカーボンブラック顔料（キャボット社製、商品名：モナーク８８０）１５０ｇを加えてさらに１時間混合した。
得られた分散体をマイクロフルイダイザー（マイクロフルイディックス社製）で１５０ＭＰａの圧力で１０パス分散処理を施し、顔料分散体を得た。
得られた顔料分散体にイオン交換水加えて固形分濃度が１５重量％となるように希釈し攪拌した後、減圧下で６０℃で有機溶媒と一部の水を除去し、遠心分離により粗大粒子を除去し、さらに平均孔径１．２μｍのフィルター〔アセチルセルロース膜、外径：２．５ｃｍ、富士フイルム株式会社製〕で濾過し、粗大粒子を除去し、固形分濃度が２３％の顔料水分散体を得た。
（３）インクの製造
顔料分散体製造例で得られた顔料分散体４６．４部にグリセリン１０部、トリエチレングリコールモノブチルエーテル４部、ノニオン系濡れ剤（日信化学工業株式会社、商品名：サーフィノール４６５）１部、防腐剤（アーチ・ケミカルズ・ジャパン株式会社、商品名：プロキセルＸＬ２）０．０９部、イオン交換水３８．５１部を加え、攪拌し１．２μｍのフィルター（日本ポール株式会社製）で濾過し、粗大粒子を除去し、インクジェット用インクを得た。
【００４６】
実施例２及び比較例１〜２
（１）ポリマーの製造
実施例１（１）において、表１に示すモノマー及び量に変更した以外は、実施例１（１）と同様に行った。
（２）顔料分散体の製造
前記（１）で得られたポリマー溶液を用いて、実施例１（２）と同様にして、顔料分散体を製造した。
（３）インクの製造
前記（２）で得られた顔料分散体を用いて、実施例１（３）と同様にして、インクを製造した。
なお、表１に示す、ＰＰ−５００はポリプロピレングリコールモノメタクリレート（日本油脂株式会社製、商品名：ブレンマーＰＰ−５００、プロピレンオキシド平均付加モル数＝９）、ＳｔＭはスチレンマクロマー（東亜合成株式会社製、商品名：ＡＳ−６Ｓ、数平均分子量：６０００）、ＳＭＡはステアリルメタクリレートを意味する。
【００４７】
次に、実施例及び比較例で得られた水系インクについて、連続吐出性を以下の方法により評価した。結果を表１に示す。
〔連続吐出性〕
市販のインクジェットプリンター（セイコーエプソン株式会社製、型番：ＥＭ−９３０Ｃ、ピエゾ方式）を用いて、市販の普通紙（ＸＥＲＯＸ株式会社製、商品名：４０２４）に高温低湿条件（温度３２℃、湿度２０％）下、ファインモードの条件下で幅８ｍｍの縦線１本（黒のみ）の印字パターンで連続５００枚を印字した。
（評価基準）
４：５００枚目まで「ぬけ」なし、「よれ」なし
３：５００枚目まで「ぬけ」なし、「よれ」あり
２：１００枚目から、５００枚目までに「ぬけ」あり
１：１００枚目未満で「ぬけ」あり
ここで、「ぬけ」とは、インクが吐出していないノズルがあり、太く白い筋が入る場合をいい、「よれ」とは、インクが吐出していないノズルはないが、細く白い筋が入る場合をいう。
【００４８】
【表１】
0005164653.tif 000002
【００４９】
表１から、明らかなように、比較例１（第１段階の滴下組成と第２段階の滴下組成が同じである、公知の一般的な滴下重合法）では、連続吐出性が悪い。比較例２は、第１段階の滴下組成と第２段階の滴下組成が異なるが、モノマー（Ａ）の重量分率の差が小さいため、連続吐出性の改善効果が低い。
これに対して、実施例の水系インクは、第１段階と第２段階のモノマー（Ａ）の重量分率の差が５重量％以上であるため、連続吐出性に優れていることが分かる。
また、実施例の水系インクは、印刷画質等の基本性能を満足していた。
【図面の簡単な説明】
【００５０】
【図１】実施例１におけるモノマー消費量とポリマー生成量との関係を示すグラフである。
【図２】実施例１で得られたポリマーの組成分布を示すグラフである。
【図３】比較例１におけるモノマー消費量とポリマー生成量との関係を示すグラフである。
【図４】比較例１で得られたポリマーの組成分布を示すグラフである。
【図１】
0005164653.tif 000003
【図２】
0005164653.tif 000004
【図３】
0005164653.tif 000005
【図４】
0005164653.tif 000006